(57)【特許請求の範囲】
【請求項１】
水銀を除去するための収着剤組成物であって、
少なくとも１つの炭素収着剤、少なくとも１つのオキサレート、および、少なくとも１つの遷移金属陽イオンを含み、
遷移金属陽イオンが、Ｃｏ陽イオンである、
収着剤組成物。
【請求項２】
炭素収着剤が活性炭素を含む、
請求項１に記載の収着剤組成物。
【請求項３】
オキサレートおよび遷移金属陽イオンがシュウ酸遷移金属塩である、
請求項１に記載の収着剤組成物。
【請求項４】
シュウ酸遷移金属塩がシュウ酸コバルト（ＩＩＩ）カリウムである、
請求項３に記載の収着剤組成物。
【請求項５】
オキサレートの量が、収着剤組成物の全重量に対して０．１重量％〜１０重量％である、
請求項１に記載の収着剤組成物。
【請求項６】
水銀を除去するための方法であって、
水銀化合物を含むガスを、少なくとも１つの炭素収着剤、少なくとも１つのオキサレート、および、少なくとも１つの遷移金属陽イオンを含む収着剤組成物と接触させること、
を含み、
遷移金属陽イオンが、Ｃｏ陽イオンである、
方法。
【請求項７】
炭素収着剤が活性炭素を含む、
請求項６に記載の方法。
【請求項８】
オキサレートおよび遷移金属陽イオンがシュウ酸遷移金属塩である、
請求項６に記載の方法。
【請求項９】
シュウ酸遷移金属塩がシュウ酸コバルト（ＩＩＩ）カリウムである、
請求項８に記載の方法。
【請求項１０】
収着剤組成物中のオキサレートの量が、収着剤組成物の全重量に対して０．１重量％〜１０重量％である、
請求項６に記載の方法。
【請求項１１】
接触が５０℃〜３５０℃で実施される、
請求項６に記載の方法。
【請求項１２】
収着剤組成物が、８×１０−６ｋｇ／ｍ３〜３．２×１０−３ｋｇ／ｍ３の割合でガス中に投入される、
請求項６に記載の方法。
【請求項１３】
静電集塵法、バグフィルター法、または両方によって、ガスから収着剤組成物を捕捉することをさらに含む、
請求項６に記載の方法。
【請求項１４】
ガスが煙道ガスを含む、
請求項６に記載の方法。
【請求項１５】
煙道ガスが石炭火力プラントまたはごみ焼却炉からのものである、
請求項１４に記載の方法。
【請求項１６】
水銀を除去するための収着剤組成物の製造方法であって、
炭素収着剤、オキサレート、および、遷移金属陽イオンを接触させて収着剤組成物を形成すること、
を含み、
遷移金属陽イオンが、Ｃｏ陽イオンである、
製造方法。
【請求項１７】
液体中で接触させる、
請求項１６に記載の方法。
【請求項１８】
液体が水溶液である、
請求項１７に記載の方法。
【請求項１９】
液体不存在下で接触させる、
請求項１６に記載の方法。
【請求項２０】
オキサレートおよび遷移金属陽イオンがシュウ酸遷移金属塩である、
請求項１６に記載の方法。
【請求項２１】
シュウ酸遷移金属塩がシュウ酸コバルト（ＩＩＩ）カリウムである、
請求項２０に記載の方法。
【請求項２２】
液体から収着剤組成物を分離することをさらに含む、
請求項１７に記載の方法。
【請求項２３】
収着剤組成物を乾燥することをさらに含む、
請求項１７に記載の方法。
【発明の詳細な説明】
【技術分野】
【０００１】
本技術は、オキサレート収着剤組成物、その製造方法、および排流から水銀を除去するためのオキサレート収着剤組成物の使用方法に関する。
【背景技術】
【０００２】
石炭火力プラントおよびごみ焼却炉からの燃焼排出物は、環境中への水銀の放出の主な要因である。水銀は燃焼過程で放出され得る最も毒性が高い金属の１つであることから、水銀放出量の削減は最大の関心事である。水銀は、さらに１９９０年の空気清浄法（Ｃｌｅａｎ  Ａｉｒ  Ａｃｔ）において、危険汚染物質に指定されている。水銀は、燃焼する物質の種類および燃焼条件に応じて、元素水銀（Ｈｇ（０））、酸化水銀（例えば、ハロゲン化物およびオキシドとして、Ｈｇ（Ｉ）およびＨｇ（ＩＩ））、および粒子状水銀を含む数多くの形態で放出され得る。水銀の放出量を減少させるために使用されている多くの技術の中で、活性炭素収着剤による水銀の収着が用いられ得る。このような収着剤は燃焼排気ガス流の中に直接投入され、そこで水銀汚染物質を収着する。水銀で汚染された収着剤は、下流の微粒子抑制装置、例えばバグフィルターまたは静電集塵装置などの中に集められる。
【発明の概要】
【発明が解決しようとする課題】
【０００３】
収着効率を向上させるために、収着剤を硫黄、塩素、またはヨウ素によって化学修飾し、水銀結合能が高められた部位を形成し得る。このような化学修飾によって水銀収着能を３００倍まで高めることに成功しているが、このような収着剤の製造には、しばしば非実用的な費用がかかり、さらに長時間にわたる熱処理および危険な薬品によるコンディショニングを必要とする。
【課題を解決するための手段】
【０００４】
本技術は、種々の産業施設によって生じる排流からの水銀放出量を減少させるために使用し得る、収着剤組成物を提供する。前記収着剤組成物は、安価な原料から簡単な方法で調製される。従来の収着剤に比べて、本収着剤組成物は、改善された水銀収着能を発揮する。さらに、前記収着剤組成物は、既存の水銀除去インフラ設備と完全に両立できる。
【０００５】
一態様によれば、本技術は、少なくとも１つの炭素収着剤、少なくとも１つのオキサレート、および少なくとも１つの遷移金属陽イオンを含む収着剤組成物を提供する。いくつかの実施形態において、炭素収着剤は活性炭素を含む。いくつかの実施形態において、遷移金属陽イオンには、１つまたは複数のＦｅ（ＩＩＩ）、Ｍｎ（ＶＩＩ）、またはＣｏ（ＩＩＩ）が含まれる。いくつかの実施形態において、オキサレートおよび遷移金属陽イオンは、シュウ酸遷移金属塩である。いくつかの実施形態において、オキサレートの量は、収着剤組成物の全重量に対して約０．１重量％〜約１０重量％である。
【０００６】
別の態様によれば、本技術は収着剤組成物の製造方法を提供し、前記方法は、少なくとも１つの炭素収着剤、少なくとも１つのオキサレート、および少なくとも１つの遷移金属陽イオンを接触させて収着剤組成物を形成することを含む。いくつかの実施形態において、遷移金属陽イオンには、１つまたは複数のＦｅ（ＩＩＩ）、Ｍｎ（ＶＩＩ）、またはＣｏ（ＩＩＩ）が含まれる。いくつかの実施形態において、オキサレートおよび遷移金属陽イオンは、シュウ酸遷移金属塩である。いくつかの実施形態において、接触は、液体不存在下で実施される。他の実施形態において、接触は、液体存在下で実施される。このようないくつかの実施形態において、液体は水溶液である。このようないくつかの実施形態において、方法は、収着剤組成物を液体から分離することをさらに含む。いくつかの実施形態において、方法は、収着剤組成物を乾燥することをさらに含む。
【０００７】
本技術は、排流から水銀を減少させるためまたは除去するためにも使用し得る。よって、別の態様によれば、本技術はＨｇ（ＩＩ）化合物を含むガスを収着剤組成物と接触させることを含み、前記収着剤組成物は、少なくとも１つの炭素収着剤、少なくとも１つのオキサレートおよび少なくとも１つの遷移金属陽イオンを含む。いくつかの実施形態において、ガスには煙道ガスが含まれる。このようないくつかの実施形態において、煙道ガスは石炭火力プラントからまたはごみ焼却炉からのものである。いくつかの実施形態において、炭素収着剤には活性炭素が含まれる。いくつかの実施形態において、遷移金属陽イオンには、１つまたは複数のＦｅ（ＩＩＩ）、Ｍｎ（ＶＩＩ）、またはＣｏ（ＩＩＩ）が含まれる。いくつかの実施形態において、オキサレートおよび遷移金属陽イオンはシュウ酸遷移金属塩である。ある特定の実施形態において、収着剤組成物中のオキサレートの量は、収着剤組成物の全重量に対して約０．１重量％〜約１０重量％である。いくつかの実施形態において、接触は約５０℃〜約３５０℃で実施される。いくつかの実施形態において、収着剤組成物は、ガスの中に約０．５ｌｂ／ＭＭａｃｆ〜約２００ｌｂ／ＭＭａｃｆの割合で投入される。他の実施形態において、方法は、静電集塵法、バグフィルター法または両方によって、ガスから収着剤組成物を捕捉することをさらに含む。
【０００８】
上記の概要は、単なる例示であり、いかなる方法による限定も意図するものではない。上述の例示的な態様、実施形態および特徴に加えて、下記の図面および詳細な説明を参照することによって、さらなる態様、実施形態および特徴が明確になるであろう。
【発明を実施するための形態】
【０００９】
詳細な説明および特許請求の範囲において記述された例示的な実施形態は、限定することを意味しない。本明細書で提示された主題の趣旨または範囲から逸脱することなく、他の実施形態も使用することができ、他の改変も行うことができる。
【００１０】
本明細書の全体にわたって規定されているように、本明細書において、本技術は多数の定義を使用して記述されている。
【００１１】
構成要素を記述する文脈において（特に、後述の特許請求の範囲の文脈において）使用する、用語「ａ」、「ａｎ」、「ｔｈｅ」および類似の指示語は、本明細書において別段の定めまたは文脈との明らかな矛盾がない限り、単数および複数の両方を含むものと解釈されるべきである。
【００１２】
本明細書で使用する場合、「約（ａｂｏｕｔ）」は、当業者によって理解され、使用される文脈に応じてある程度異なるであろう。用語の使用が当業者に明確ではない場合、使用される文脈を考慮して、「約」は、ある特定の用語のプラスまたはマイナス１０％までを意味するであろう。
【００１３】
一般的に「置換された」は、その基に含まれる１つまたは複数の水素原子への結合が非水素原子または非炭素原子への結合によって置き換えられた、以下に定義されるような基（例えば、アルキルまたはアリール基）を指す。置換された基には、１つまたは複数の炭素原子（複数可）または水素原子（複数可）への結合が、二重結合または三重結合を含む１つまたは複数のヘテロ原子への結合によって置き換えられた基が含まれる。よって、置換された基は、別段の指定がない限り、１つまたは複数の置換基で置換されているであろう。いくつかの実施形態において、置換された基は１、２、３、４、５、または６個の置換基で置換されている。置換基の例には、ハロゲン（すなわち、Ｆ、Ｃｌ、Ｂｒ、およびＩ）；ヒドロキシル；アルコキシ、アルケノキシ、アルキノキシ、アリールオキシ、アラルキルオキシ、ヘテロシクリルオキシ、およびヘテロシクリルアルコキシ基；カルボニル（オキソ）；カルボキシル；エステル；ウレタン；オキシム；ヒドロキシルアミン；アルコキシアミン；アラルコキシアミン；チオール；スルフィド；スルホキシド；スルホン；スルホニル；スルホンアミド；アミン；Ｎ−オキシド；ヒドラジン；ヒドラジド；ヒドラゾン；アジド；アミド；尿素；アミジン；グアニジン；エナミン；イミド；イソシアネート；イソチオシアネート；シアン酸；チオシアネート；イミン；ニトロ基；ニトリル（すなわち、ＣＮ）；などが含まれる。
【００１４】
アルキル基には、１〜２０個の炭素原子、またはいくつかの実施形態において１〜１２、１〜８、１〜６、もしくは１〜４個の炭素原子を有する、直鎖および分枝鎖アルキル基が含まれる。アルキル基には、シクロアルキル基もさらに含まれる。直鎖アルキル基の例には、例えばメチル、エチル、ｎ−プロピル、ｎ−ブチル、ｎ−ペンチル、ｎ−ヘキシル、ｎ−ヘプチル、およびｎ−オクチル基などの、１〜８個の炭素原子の直鎖アルキル基が含まれる。分枝鎖アルキル基の例には、イソプロピル、ｉｓｏ−ブチル、ｓｅｃ−ブチル、ｔｅｒｔ−ブチル、ネオペンチル、イソペンチル、および２，２−ジメチルプロピル基が含まれるが、これらに限定されない。代表的な置換アルキル基は、例えば先に列挙された置換基などで１または複数回置換されていてもよい。例えば、用語ハロアルキルは、１つまたは複数のハロゲン原子で置換されたアルキル基を指す。
【００１５】
アリール基は、ヘテロ原子を含まない、環状の芳香族炭化水素である。アリール基には、単環系、二環系および多環系が含まれる。よって、アリール基には、フェニル、アズレニル、ヘプタレニル、ビフェニレニル、インダセニル、フルオレニル、フェナントレニル、トリフェニレニル、ピレニル、ナフタセニル、クリセニル、ビフェニル、アントラセニル、インデニル、インダニル、ペンタレニル、およびナフチル基が含まれるが、これらに限定されない。いくつかの実施形態において、アリール基は、基の環部分に６〜１４個の炭素原子、他の実施形態において６〜１２または６〜１０個の炭素原子までをも含む。語句「アリール基」には縮合環を含む基、例えば縮合芳香族−脂肪族環系（例えば、インダニル、テトラヒドロナフチルなど）が含まれるが、環員の１つに他の基、例えばアルキル基またはハロ基が結合したアリール基は含まれない。むしろ、例えばトリルなどの基は、置換アリール基と呼ばれる。代表的な置換アリール基は、１または複数回置換されていてもよい。例えば、一置換アリール基には、上記したような置換基で置換されていてもよい２、３、４、５、もしくは６置換フェニルまたはナフチル基が含まれるが、これらに限定されない。
【００１６】
アラルキル基は、上記に定義したアルキル基であって、アルキル基の水素または炭素の結合が上記に定義したアリール基との結合に置き換えられている。いくつかの実施形態において、アラルキル基は７〜２０個の炭素原子、７〜１４個の炭素原子または７〜１０個の炭素原子を含む。置換アラルキル基は、基のアルキル、アリールまたはアルキルおよびアリール部分の両方で置換されていてもよい。代表的なアラルキル基には、ベンジルおよびフェネチル基ならびに例えば４−エチル−インダニルなどの縮合（シクロアルキルアリール）アルキル基が含まれるが、これらに限定されない。代表的な置換アラルキル基は、例えば先に列挙された置換基などで１または複数回置換されていてもよい。
【００１７】
文脈に別段の指示がない限り、本明細書で使用する場合、用語「水銀」には、例えば水銀元素、Ｈｇ（０）、ならびに、例えばＨｇ（Ｉ）および／またはＨｇ（ＩＩ）化合物などにおいて見られるような、水銀が酸化形態である水銀化合物などの、任意の種類の水銀が含まれる。水銀化合物の例には、塩化水銀（Ｉ）、塩化水銀（ＩＩ）、臭化水銀（Ｉ）、臭化水銀（ＩＩ）、ヨウ化水銀（Ｉ）、ヨウ化水銀（ＩＩ）、硫酸水銀（Ｉ）、硫酸水銀（ＩＩ）、硝酸水銀（Ｉ）、酢酸水銀（ＩＩ）、安息香酸（ＩＩ）、ヨウ素酸水銀（ＩＩ）、シアン酸水銀（ＩＩ）、酸化水銀（ＩＩ）（赤色酸化水銀（ＩＩ）および黄色酸化水銀（ＩＩ）の両方を含む）、硫化水銀（ＩＩ）、ジフェニル水銀（ＩＩ）、酢酸フェニル水銀、水酸化フェニル水銀、ジメチル水銀（ＩＩ）、臭化メチル水銀、塩化メチル水銀などが含まれるが、これらに限定されない。
【００１８】
本明細書で使用する場合、用語「収着剤」は、例えば吸収プロセスおよび／または吸着プロセスなどの収着プロセスを通して別の物質を取り除くことができる物質を意味する。前記用語には吸着剤および吸収剤が含まれる。収着剤は、その表面か、または例えば細孔、割れ目、もしくはチャネルなどの内部構造中に、別の物質の原子、分子、もしくはイオンを濃縮、結合、捕捉、またはその他の方法で保持できる。用語「炭素収着剤」は、炭素を含む収着剤を意味し、かつ以下にさらに定義するように、活性炭素および活性炭を含む。
【００１９】
用語「収着」は、吸収および／または吸着を指す。収着は、収着剤の外表面における相互作用、ならびに収着剤の細孔またはチャネル内での相互作用を含むことを意図している。用語「収着する」は、吸収するおよび／または吸着する、を意味する。
【００２０】
石炭火力プラントおよびごみ焼却施設からの水銀の捕捉を改善するためのより有望な技術の１つは、炭素収着剤を使用して水銀種を収着することである。最も一般的には、排気ガス流の中に炭素収着剤を直接投入することによって燃焼排気ガスから水銀が除去され、炭素収着剤によって水銀が収着される結果になる。水銀で汚染された炭素収着剤は、下流において、種々の粒子捕捉システムを使用して捕捉される。このような水銀除去技術は、既存の工場インフラ（典型的には、フライアッシュを収集するための粒子捕捉システムを既に適切に有している）と完全に両立できるが、従来の炭素収着剤の燃焼ガスからの水銀の捕捉効率は、要求されるものよりも低い。
【００２１】
実験結果および理論的計算は、例えば塩化水銀（Ｉ）（すなわち、Ｈｇ２Ｃｌ２、ＨｇＣｌまたは「カロメル」と呼ばれることもある）などのＨｇ（Ｉ）種は炭素収着剤によって効果的に収着されるが、他の酸化数の水銀種、例えばＨｇ（ＩＩ）およびＨｇ（０）は、自然に炭素収着剤から脱着することを示している。Ｈｕｇｇｉｎｓ，Ｆ．Ｅ．ら、Ｅｎｅｒｇｙ  Ｆｕｅｌｓ  １９９９、１３（１）、１１４〜１２１およびＰａｄａｋ，Ｂ．ら、Ｃａｒｂｏｎ  ２００９、４７、２８５５〜２８６４。炭素収着剤を使用した水銀除去技術に関して、これらの結果は、水銀の捕捉の改善は、Ｈｇ（ＩＩ）をＨｇ（０）に過剰に還元することなく、一時的に収着したＨｇ（ＩＩ）種をＨｇ（Ｉ）に還元することによって達成し得ることを示す。
【００２２】
酸化形態の水銀は還元剤によって還元できる。塩化水銀（ＩＩ）の塩化水銀（Ｉ）への還元は、以下の化学反応式１に示されており、一般に「エダー反応（Ｅｄｅｒ'ｓ  ｒｅａｃｔｉｏｎ）」と呼ばれる。
２ＨｇＣｌ２＋Ｃ２Ｏ４２−    →    Ｈｇ２Ｃｌ２＋２ＣＯ２＋２Ｃｌ−      （１）
エダー反応において、Ｈｇ（ＩＩ）はシュウ酸陰イオンによって還元されてＨｇ（Ｉ）になり、二酸化炭素が生じる。エダー反応の原報によると、還元反応は光によって触媒されるように観察された。続報は、酸化還元反応が金属イオンによってもまた触媒されることを示した。Ｃａｒｔｌｅｄｇｅ，Ｇ．Ｈ．ら、Ｊｏｕｒｎａｌ  ｏｆ  ｔｈｅ  Ａｍｅｒｉｃａｎ  Ｃｈｅｍｉｃａｌ  Ｓｏｃｉｅｔｙ  １９３３、５５（８）、３２１４〜３２２１。さらに、金属触媒反応は昇温条件で非常に効率的であり、７５℃において数分間でＨｇ（ＩＩ）から専らＨｇ（Ｉ）を生じさせることが示された。Ｋｉｍｕｒａ，Ｍ．ら、Ｊｏｕｒｎａｌ  ｏｆ  Ｐｈｙｓｉｃａｌ  Ｃｈｅｍｉｓｔｒｙ  １９７３、７７（１０）、１２６２〜１２６５。
【００２３】
本技術の収着剤組成物は、炭素収着剤の中（または上）でＨｇ（ＩＩ）が選択的かつ効率的にＨｇ（Ｉ）に還元されるような、Ｈｇ（ＩＩ）にとって還元的な環境を有する。そのような還元的環境を有さない従来の炭素収着剤と比べて、Ｈｇ（Ｉ）に対する炭素収着剤の親和性が大きいために、本収着剤組成物は多量の水銀を収着する。したがって、排流から水銀を除去するための従来の炭素収着剤に対して、本収着剤組成物は改善された能力を発揮する。
【００２４】
一態様によれば、本技術は、少なくとも１つの炭素収着剤、少なくとも１つのオキサレート、および少なくとも１つの遷移金属陽イオンを含む収着剤組成物を提供する。炭素収着剤には、例えば活性炭素、活性炭などの種々の炭素含有物質が含まれる。用語「活性炭素」（および「活性炭」）は、一般に、種々の有機物質（化石燃料、石炭、泥炭、亜炭、木炭、骨、糖、ココナツ、木の実の殻、木、ココヤシなどを含むが、これらに限定されない）を熱分解した後に残る、黒い、固体の炭素を含む物質を指し、熱分解の間または後に活性化プロセスを受けている。有機物質の熱分解は、典型的には約６００℃〜約９００℃の温度で、しばしば窒素またはアルゴンなどのガスによる不活性雰囲気下で実施される。活性炭素は、明確に規定された物質というよりは、高い炭素含有量および大きな表面積によって特徴付けられる多孔質物質であり、典型的には非晶質の炭素と黒鉛結晶との混合物である。活性化は、例えば分解した有機物質を、化学物質、例えば蒸気、二酸化炭素、金属塩化物（例えば、塩化亜鉛）、リン酸、水酸化カリウム、水酸化ナトリウム、または硫化カリウムなどに高温で曝露するなどの種々の方法によって実施される。活性化に十分な温度は、一般に約２５０℃〜約１２００℃の範囲である。活性炭素は、ミクロポーラス、メソポーラスおよび／またはマクロポーラスな多孔構造を有してもよい。活性炭素は、数多くの商業的な供給源から、種々の物理的形態（例えば、粉末、顆粒、球状ビーズ、繊維、布、押し出し成形物質およびモノリス物質など）および規格（例えば、表面積、孔径、ヨウ素価、モラセス価（ｍｏｌａｓｓｅｓ  ｎｕｍｂｅｒｓ）、メチレンブルー吸着量、脱塩素能、硬度および摩耗値、かさ密度、灰分、粒度分布など）で入手できる。本技術は、活性炭素を含む、いずれの形態の炭素収着剤の使用も意図している。
【００２５】
炭素収着剤は、例えば粉末活性炭素のような粉末形態、または顆粒状活性炭素のような顆粒形態でもよい。炭素収着剤の平均粒径は、約１μｍ、約２μｍ、約３μｍ、約４μｍ、約５μｍ、約６μｍ、約７μｍ、約８μｍ、約９μｍ、約１０μｍ、約１１μｍ、約１２μｍ、約１３μｍ、約１４μｍ、約１５μｍ、約１６μｍ、約１７μｍ、約１８μｍ、約１９μｍ、約２０μｍ、約２５μｍ、約３０μｍ、約３５μｍ、約４０μｍ、約４５μｍ、約５０μｍ、約５５μｍ、約６０μｍ、約６５μｍ、約７０μｍ、約７５μｍ、約８０μｍ、約８５μｍ、約９０μｍ、約９５μｍ、約１００μｍ、もしくは１００μｍ超であるか、またはこれらの任意の２つの値の間およびそれらの値を含む範囲に入ってもよい。いくつかの実施形態において、炭素収着剤は活性炭素である。いくつかの実施形態において、炭素収着剤は粉末である。いくつかの実施形態において、炭素収着剤の平均粒径は約１μｍ〜約２０μｍである。他の実施形態において、炭素収着剤の平均粒径は約６μｍ〜約１５μｍである。いくつかの実施形態において、炭素収着剤の平均粒径は１００μｍ超である。
【００２６】
本収着剤組成物は、少なくとも１つのオキサレートも含む。用語「オキサレート」は、本技術分野で一般に理解されているように、シュウ酸基、−Ｏ−Ｃ（Ｏ）Ｃ（Ｏ）−Ｏ−、もしくはその前駆体を含む、任意のイオン性または分子性の物質を指す。オキサレートの例には、シュウ酸、Ｃ１−Ｃ２０シュウ酸アルキルエステル（例えば、シュウ酸ジメチル、シュウ酸ジエチル、シュウ酸モノエチル、シュウ酸ジブチル、シュウ酸ジ−ｔｅｒｔ−ブチルなど）、Ｃ６−Ｃ１４シュウ酸アリールエステル（例えば、シュウ酸ジフェニル、シュウ酸ビス（ペンタフルオロフェニル）、シュウ酸ビス（２，４−ジニトロフェニル）、シュウ酸ビス（２，４，６−トリクロロフェニル）など）、Ｃ７−Ｃ２０シュウ酸アラルキルエステル（例えば、シュウ酸ジベンジル、シュウ酸フェネチルなど）、シュウ酸アンモニウムもしくはシュウ酸第四級アンモニウム（例えば、シュウ酸ジアンモニウム、シュウ酸ビス（トリエチルアンモニウム）など）；シュウ酸アルカリ金属塩（例えば、シュウ酸一ナトリウム、シュウ酸二ナトリウム、シュウ酸一カリウム、シュウ酸二カリウム、シュウ酸一ナトリウムカリウム、シュウ酸二セシウム）；シュウ酸アルカリ土類金属塩（例えば、シュウ酸マグネシウム、シュウ酸カルシウム、シュウ酸亜鉛など）；以下にさらに規定するようなシュウ酸遷移金属塩（例えば、シュウ酸セリウム（ＩＶ）、シュウ酸マンガン（ＶＩＩ）、シュウ酸コバルト（ＩＩＩ）、シュウ酸セシウム（ＩＩＩ）、シュウ酸ジスプロシウム（ＩＩＩ）、シュウ酸エルビウム（ＩＩＩ）、シュウ酸ユウロピウム（ＩＩＩ）、シュウ酸ガドリニウム（ＩＩＩ）、シュウ酸鉄（ＩＩ）、シュウ酸鉄（ＩＩＩ）、シュウ酸ランタン（ＩＩＩ）、シュウ酸ルテチウム（ＩＩＩ）、シュウ酸ネオジム（ＩＩＩ）、シュウ酸ニッケル（ＩＩ）、シュウ酸サマリウム（ＩＩＩ）、シュウ酸スカンジウム（ＩＩＩ）など）、または例えば、シュウ酸クロム（ＩＩＩ）カリウム、シュウ酸酸化チタンカリウム、シュウ酸鉄（ＩＩＩ）アンモニウム、シュウ酸鉄（ＩＩＩ）カリウム、シュウ酸ニオブ酸（Ｖ）アンモニウム、シュウ酸チタニルアンモニウム、シュウ酸メチルナトリウム、シュウ酸コバルト（ＩＩＩ）カリウム（すなわち、トリオキサラトコバルト酸（ＩＩＩ）カリウム）などのオキサレートを含むオキサレート種の混合物などが含まれるが、これらに限定されない。本技術は、無水物形態または水和物（例えば、シュウ酸コバルト（ＩＩＩ）カリウム三水和物）を含むがこれに限定されない溶媒和物形態の上記のオキサレートの使用をさらに意図する。オキサレート基の前駆体の例には、ハロゲン化オキサリル（例えば、塩化オキサリルなど）および他の活性化されたオキサリル化合物（例えば、シュウ酸ジ（１−ベンゾトリアゾリル）、シュウ酸Ｎ，Ｎ'−ジスクシンイミジルなど）が含まれるが、これらに限定されない。本収着剤組成物は、１超のオキサレートを含み得る。いくつかの実施形態において、オキサレートはシュウ酸遷移金属塩、例えば、シュウ酸鉄（ＩＩＩ）、シュウ酸マンガン（ＶＩＩ）、またはシュウ酸コバルト（ＩＩＩ）カリウムである。
【００２７】
本技術の収着剤組成物は、少なくとも１つの遷移金属陽イオンを含む。用語「遷移金属」は、包含的に、原子番号が２１〜３０、３９〜４８、５７〜８０、および８９〜１０３の範囲の元素を意味する。この範囲は、それぞれ５７〜７１および８９〜１０３であるランタニド系列およびアクチニド系列の元素を含む。本明細書で使用する場合、用語「遷移金属陽イオン」は、正電気を帯びた遷移金属イオンか、遷移金属が正の酸化数を有する遷移金属錯体のどちらかを意味する。用語「酸化数」は、もし遷移金属に結合している全ての配位子が、配位子と遷移金属とで共有している電子対と共に取り除かれた場合に、遷移金属錯体の遷移金属が有するであろう電荷を指す。遷移金属は、酸化数Ｉ、ＩＩ、ＩＩＩ、ＩＶ、Ｖ、ＶＩ、ＶＩＩ、またはＶＩＩＩを有し得る。よって、当業者によって理解されようが、遷移金属陽イオンは、典型的には遷移金属塩または遷移金属錯体の形態であろう。よって、用語「遷移金属陽イオン」は、錯陰イオン形態（例えば、コバルトが酸化数ＩＩＩを有し、かつ３個の２価陰イオンのシュウ酸配位子が結合している［Ｃｏ（オキサラト）３］３−）の遷移金属陽イオンも含む。本収着剤組成物は、１超の遷移金属陽イオンを含み得る。収着剤組成物中に１超の遷移金属陽イオンが存在する場合、遷移金属陽イオンの酸化数は同じであるかまたは異なってもよい。いくつかの実施形態において、遷移金属陽イオンは鉄、マンガン、またはコバルトの陽イオンである。いくつかの実施形態において、遷移金属の酸化数はＩＩＩまたはＶＩＩである。いくつかの実施形態において、遷移金属陽イオンは１つまたは複数のＦｅ（ＩＩＩ）、Ｍｎ（ＶＩＩ）、またはＣｏ（ＩＩＩ）である。
【００２８】
遷移金属陽イオンは、例えば共有結合もしくはイオン結合を介して、オキサレートに結合しているか、または結合していなくてもよい。遷移金属陽イオンがオキサレートに結合している場合、そのような物質は本明細書において「シュウ酸遷移金属塩」と呼ばれる。シュウ酸遷移金属塩の例には、上述したものが含まれるが、これらに限定されない。本収着剤組成物は、１超の遷移金属陽イオンおよび１超のオキサレートを含んでもよく、シュウ酸遷移金属塩になる時に、前記オキサレートがいずれかのもしくは全ての遷移金属陽イオンと結合してもよくまたは結合しなくてもよい。例えば、収着剤組成物はシュウ酸鉄（ＩＩＩ）および塩化鉄（ＩＩＩ）ならびにシュウ酸を含んでもよい。さらなる例として、収着剤組成物は、硝酸トリス（エチレンジアミン）コバルト（ＩＩＩ）、塩化鉄（ＩＩＩ）、およびシュウ酸アンモニウムを含んでもよい。いくつかの実施形態において、オキサレートおよび遷移金属陽イオンは、シュウ酸遷移金属塩である。このようないくつかの実施形態において、オキサレートおよび遷移金属陽イオンは、シュウ酸鉄（ＩＩＩ）、シュウ酸マンガン（ＶＩＩ）、またはシュウ酸コバルト（ＩＩＩ）カリウムである。
【００２９】
先に記述したように、遷移金属陽イオンは、オキサレートと共に、Ｈｇ（ＩＩ）からＨｇ（Ｉ）への還元を触媒することができる。したがって、遷移金属陽イオンは触媒量で存在してもよいが、それが必要なわけではない。例えば、シュウ酸鉄（ＩＩＩ）を含む本技術の収着剤組成物は、Ｈｇ（ＩＩ）からＨｇ（Ｉ）への還元に有効であろうが、例えばシュウ酸アンモニウムなどのオキサレートおよび触媒量の鉄（ＩＩＩ）陽イオン、例えば塩化鉄（ＩＩＩ）などを含む本技術の異なる収着剤組成物もまた、Ｈｇ（ＩＩ）からＨｇ（Ｉ）への還元に有効となり得る。言い方を変えれば、遷移金属陽イオンの量は、収着剤組成物中のオキサレートの量に依存し得るが、それが必要なわけではない。
【００３０】
収着剤組成物の全重量に対するオキサレートの重量パーセントは変化することがある。収着剤組成物の全重量に対するオキサレートの量は、約０．０１重量％、約０．０５％、約０．１重量％、約０．５重量％、約１重量％、約２重量％、約３重量％、約４重量％、約５重量％、約６重量％、約７重量％、約８重量％、約９重量％、約１０重量％、またはこれらの任意の２つの値の間およびそれらの値を含む範囲でもよい。いくつかの実施形態において、収着剤組成物の全重量に対するオキサレートの量は、約０．１重量％〜約１０重量％または約０．５重量％〜約２重量％である。
【００３１】
オキサレートおよび遷移金属陽イオンは、収着剤組成物上または中のどのような部分に存在してもよい。例えば、オキサレートおよび遷移金属陽イオンは、収着剤組成物の表面および／または収着剤組成物の内部、例えば細孔またはチャネルなどに存在してもよい。オキサレートおよび遷移金属陽イオンは、それぞれ収着剤組成物の異なる部分に存在してもよい。いくつかの実施形態において、オキサレートおよび遷移金属陽イオンの少なくとも１つは、収着剤の表面に存在する。他の実施形態において、オキサレートおよび遷移金属陽イオンの少なくとも１つは、収着剤組成物の内部に存在する。いくつかの実施形態において、オキサレートおよび遷移金属陽イオンは、収着剤組成物の表面だけに存在する。他の実施形態において、オキサレートおよび遷移金属陽イオンは、収着剤組成物の内部だけに存在する。いくつかの実施形態において、オキサレートおよび遷移金属陽イオンは、収着剤組成物の表面と内部の両方に存在する。
【００３２】
本技術は、上記した任意の収着剤組成物の製造方法を提供する。一態様において、方法は、炭素収着剤、オキサレート、および遷移金属陽イオンを接触させて、収着剤組成物を形成することを含む。炭素収着剤、オキサレート、および遷移金属陽イオンは、先に記述されたいずれのものでもよい。いくつかの実施形態において、炭素収着剤、オキサレート、および遷移金属陽イオンの接触は、例えばボールミル粉砕または機械的混合などによって、固相で実施される。これに関して、構成要素は液体または溶媒の不存在下で接触させる。このようないくつかの実施形態において、遷移金属陽イオンおよびオキサレートはボールミル粉砕して粒径約２００ｎｍにされ、かつ炭素収着剤と機械的に混合される。オキサレートおよび遷移金属陽イオンは、炭素収着剤の表面に付着し得る。
【００３３】
他の実施形態において、炭素収着剤、オキサレート、および遷移金属は、液体中で接触させる。本明細書で使用する場合、用語「液体」は、当業者によって理解されようが、標準の圧力および温度（ＳＴＰ）で液体である任意の物質を指す。適当な液体には、水、有機溶媒、またはこれらの混合物が含まれるが、これらに限定されない。適当な有機溶媒の種類の例には、アルコール、エーテル、グリコールエーテル、ケトン、アミド、ニトリル、炭化水素、ハロゲン化炭化水素、またはこれらの任意の２つ以上の混合物が含まれるが、これらに限定されない。有機溶媒の具体的な例には、メタノール、エタノール、ｎ−プロパノール、イソプロパノール、ｎ−ブタノール、ｔｅｒｔ−ブタノール、ジエチルエーテル、ジイソプロピルエーテル、ジブチルエーテル、テトラヒドロフラン、２−メチルテトラヒドロフラン、モノグリム、ジグリム、アセトン、２−ブタノン、Ｎ，Ｎ−ジメチルホルムアミド、Ｎ，Ｎ−ジメチルアセトアミド、Ｎ−メチルピロリジノン、アセトニトリル、ヘキサン、イソオクタン、トルエン、キシレン、ジクロロメタン、クロロホルムなどが含まれる。液体が水と有機液体との混合物である場合、混合物は均質または不均質でもよい。水、有機溶媒、またはそれらの混合物は、場合により追加の溶質を含んでもよく、溶質には遷移金属陽イオン、オキサレート、および／またはシュウ酸遷移金属塩が含まれるが、これらに限定されない。いくつかの実施形態において、液体は水溶液である。いくつかの実施形態において、液体はオキサレートおよび／または遷移金属陽イオンを含む。いくつかの実施形態において、遷移金属陽イオンは、１つまたは複数のＦｅ（ＩＩＩ）、Ｍｎ（ＶＩＩ）、またはＣｏ（ＩＩＩ）である。いくつかの実施形態において、液体はシュウ酸遷移金属塩を含む。
【００３４】
炭素収着剤、オキサレート、および遷移金属陽イオンは、多数の異なる方法を使用して、液体中で接触させることができる。遷移金属陽イオンおよびオキサレートは、一緒にシュウ酸遷移金属塩の形態で、液体に溶解して（例えば水に溶解して水溶液を形成させる）、炭素収着剤を加えてもよい。シュウ酸遷移金属塩を炭素収着剤の中および／または上に収着して、収着剤組成物をもたらすであろう。このような方法は、実施例１に記述されている。遷移金属陽イオンおよびオキサレートは、別々に、炭素収着剤を含む液体に加えてもよい。所与のシュウ酸遷移金属塩が溶解性に乏しい場合、代替の接触方法を採用してもよい。例えば、オキサレートか遷移金属陽イオンのどちらかが炭素収着剤に収着されるように、オキサレートか遷移金属陽イオンのどちらかを含む第１の液体に炭素収着剤を接触させてもよい。次に、オキサレートか遷移金属陽イオンのどちらかを含む炭素収着剤を、炭素収着剤が遷移金属陽イオンまたはオキサレートを収着して収着剤組成物を形成するように、それぞれ遷移金属陽イオンかオキサレートのどちらかを含む第２の液体と接触させてもよい。これに関して、遷移金属陽イオンおよびオキサレートは、沈降反応によって反応し、収着剤組成物の上および／または中にシュウ酸遷移金属塩を形成し得る。
【００３５】
いくつかの実施形態において、製造方法は、収着剤組成物を液体から分離することをさらに含む。これに関して、炭素収着剤、オキサレート、および遷移金属陽イオンを液体中で接触させた後、こうして形成された収着剤組成物は、典型的には、不均質な混合物の形態、すなわち、液体存在下の収着剤組成物（典型的には不溶性）であろう。収着剤組成物は、例えば遠心分離、デカント、ろ過、留去など、当技術分野で一般に知られている技術のいくつかを使用して、液体から分離し得る。そのような技術の２つ以上の組み合わせも使用し得る。例えば、収着剤組成物をろ過し、続いて加熱、減圧下、または両方によって乾燥してもよい。収着剤組成物を、液体を留去することによって不均質な混合物から分離する場合、液体を蒸発させるのに十分な温度および圧力で不均質な混合物を加熱してもよい。不均質な混合物は、液体の沸点以下までの温度に加熱するかまたは室温付近、約３０℃、約４０℃、約５０℃、約６０℃、約７０℃、約８０℃、約９０℃、約１００℃、もしくは１００℃超の温度に加熱してもよい。不均質な混合物を、液体を留去するために減圧下でさらに加熱して、収着剤組成物を形成し得る。これに関して、不均質な混合物は、約７６０ｍｍＨｇ、約７００ｍｍＨｇ、約６００ｍｍＨｇ、約５００ｍｍＨｇ、約４００ｍｍＨｇ、約３００ｍｍＨｇ、約２００ｍｍＨｇ、約１００ｍｍＨｇ、約５０ｍｍＨｇ、約２５ｍｍＨｇ、約１０ｍｍＨｇの圧力、もしくは１０ｍｍＨｇ未満の圧力またはこれらの任意の２つの値の間およびそれらの値を含む圧力で加熱してもよい。
【００３６】
いくつかの実施形態において、製造方法は、収着剤組成物を乾燥することをさらに含む。収着剤組成物は、収着剤組成物を乾燥するのに十分な温度、圧力、および時間で加熱してもよい。収着剤組成物は、もし接触させるステップで液体を使用した場合、液体の沸点以下までの温度で乾燥してもよく、または室温付近、約３０℃、約４０℃、約５０℃、約６０℃、約７０℃、約８０℃、約９０℃、約１００℃、もしくは１００℃超の温度で乾燥してもよい。収着剤組成物は、約７６０ｍｍＨｇ、約７００ｍｍＨｇ、約６００ｍｍＨｇ、約５００ｍｍＨｇ、約４００ｍｍＨｇ、約３００ｍｍＨｇ、約２００ｍｍＨｇ、約１００ｍｍＨｇ、約５０ｍｍＨｇ、約２５ｍｍＨｇ、約１０ｍｍＨｇの圧力、もしくは１０ｍｍＨｇ未満の圧力、またはこれらの任意の２つの値の間およびそれらの値を含む圧力で乾燥してもよい。収着剤組成物は、約１時間、約４時間、約８時間、約１６時間、約１日、約２日、約３日、もしくは３日超、またはこれらの任意の２つの値の間およびそれらの値を含む範囲の時間、乾燥してもよい。
【００３７】
本技術の収着剤組成物は、ガス状および液状の排流から金属を減少させるまたは除去するために使用し得る。そのような金属には、Ｈｇ（０）、Ｈｇ（Ｉ）、および／またはＨｇ（ＩＩ）を含む種々の形態の水銀の全てが含まれる。一態様において、本技術は、Ｈｇ（ＩＩ）化合物を含むガスを収着剤組成物と接触させることを含む方法を提供し、前記収着剤組成物は炭素収着剤、オキサレートおよび遷移金属陽イオンを含む。これに関して、収着剤組成物はＨｇ（ＩＩ）をＨｇ（Ｉ）に還元し、それによってガスからの水銀収着の向上を可能にする。
【００３８】
本技術の収着剤組成物は、水銀を含む任意のガスから水銀を収着するために使用し得る。水銀を含むガスは、一般にごみ焼却炉、石炭火力プラント、ならびに有機物質を燃焼させるその他の産業によって、例えば化石燃料の燃焼、化石燃料の改質および化石燃料のガス化などを通して生じる。いくつかの実施形態において、ガスは煙道ガスである。本明細書で使用する場合、用語「煙道ガス」は、石炭、油、天然ガスなどの燃焼を含むが、これらに限定されない任意の種類の燃焼プロセスからの排気ガスを指す。水銀種を含むことに加えて、煙道ガスは、典型的には例えばＳＯ２、ＳＯ３、ＨＣｌ、ＮＯｘ（例えば、ＮＯ、ＮＯ２）、水などのガスを含む。
【００３９】
従来の水銀除去システムにおいては、水銀は、煙道ガスおよびその他のガスから活性炭素を使用して除去される。１つの代表的なプロセスにおいて、粉末活性炭素を煙道ガス流の中に直接投入し、そこでガス状の水銀種を収着する。次いで、水銀で汚染された活性炭素は、バグフィルター（すなわち、織布フィルター）、静電集塵装置（ＥＳＰ）、湿式もしくは乾式スクラバー、またはハイブリッドシステムなどの、下流の微粒子抑制装置の中に集められる。バグフィルター法において、織布のフィルターバッグが粉末活性炭素を分離および収集するために使用される。織布のフィルターバッグは、慣性力収集、遮断、ブラウン運動、および静電力などの種々の機構を通して粉末活性炭素（およびフライアッシュなどの他の粒子）が集まる表面を提供する。織布のフィルターバッグは、機械的振動バグハウス、逆流バグハウス、およびリバースジェットバグハウスを含む種々のタイプのバグハウスで使用され得る。水銀で汚染された活性炭素は、静電集塵装置で収集してもよい。静電集塵装置は、汚染された活性炭素および他の塵粒を煙道ガスおよび他のガスから分離するために静電力を使用する。静電集塵装置の場合、粒子で汚染された煙道ガスは、複数の放電・収集電極を通して流れ、そこでイオン化場を通過するように粒子が帯電させられる。次いで、帯電した粒子は、接地されたまたは静電気を帯びた電極に引きつけられる。電極上に収集された粒子状物質は、収集電極を叩くか、または振動させることによって除去される。最後に、別の代表的なプロセスにおいて、顆粒状活性炭素のベッドを含む固定床反応装置を使用して、煙道ガスから水銀を除去してもよい。ガス流への粉末活性炭素の直接投入とは異なり、顆粒状活性炭素の物理的位置は、このような水銀除去システム中に固定されている。
【００４０】
本明細書に記述された任意の収着剤組成物は、水銀を収着するために従来の炭素収着剤を使用する上記の水銀除去システムまたは他の任意の水銀除去システムに使用し得る。直接投入用途における本収着剤組成物の使用は、水銀の放出量の削減に特に有利である。特に、固定床反応装置における炭素収着剤の滞留時間（接触時間は数分または数時間）と比較して、水銀を含むガス流の中に投入した炭素収着剤の滞留時間は相対的に短く（ガスと固体の接触時間は数秒）、よって炭素収着剤がガス流から水銀を効率的に除去することが要求される。本収着剤組成物の還元特性、およびその結果改善された収着能は、こうした効率的な水銀除去を可能にする。本技術の収着剤組成物は、約１秒、約５秒、約１０秒、約３０秒、約１分、約５分、約１０分、約３０分、約１時間、約５時間、約１０時間、約１日、約３日、もしくは３日超、またはこれらの任意の２つの値の間およびそれらの値を含む範囲の時間、ガスと接触させ得る。
【００４１】
本収着剤組成物は、ガスから水銀を除去するのに十分な量で水銀を含むガスに曝露される。所定の体積のガスに接触させる収着剤組成物の量は変化することがある。ガスの体積は、一般に百万実立方フィート、ＭＭａｃｆで表され、「実」は、標準状態（ＳＴＰ）におけるガスの体積ではなく、ガスの実際の体積を指す。収着剤組成物は、約０．１ｌｂ（ポンド）／ＭＭａｃｆ、約０．５ｌｂ／ＭＭａｃｆ、約１ｌｂ／ＭＭａｃｆ、約５ｌｂ／ＭＭａｃｆ、約１０ｌｂ／ＭＭａｃｆ、約２５ｌｂ／ＭＭａｃｆ、約５０ｌｂ／ＭＭａｃｆ、約７５ｌｂ／ＭＭａｃｆ、約１００ｌｂ／ＭＭａｃｆ、約１２５ｌｂ／ＭＭａｃｆ、約１５０ｌｂ／ＭＭａｃｆ、約１７５ｌｂ／ＭＭａｃｆ、約２００ｌｂ／ＭＭａｃｆ、約２２５ｌｂ／ＭＭａｃｆ、約２５０ｌｂ／ＭＭａｃｆ、約２７５ｌｂ／ＭＭａｃｆ、もしくは約３００ｌｂ／ＭＭａｃｆ、またはこれらの任意の２つの値の間およびそれらの値を含む範囲の割合でガス中に投入してもよい（または他の方法、例えば固定床反応装置などでガスに接触させる）。いくつかの実施形態において、収着剤組成物は、約０．５ｌｂ／ＭＭａｃｆ〜約２００ｌｂ／ＭＭａｃｆの割合でガス中に投入される。
【００４２】
本収着剤組成物によるＨｇ（ＩＩ）からＨｇ（Ｉ）への還元は、例えば、煙道または他の燃焼排気ガスにおいて通常遭遇するような昇温条件（例えば、約１００℃以上の温度）で、反応速度論的に有利であろう。エントロピーが還元反応を通じて大きく増加するため、還元は熱力学的にも有利である。よって、ガスからの水銀の収着は、より高い温度で有利である。本技術の収着剤組成物は、収着剤組成物の実質的な分解を招くことのない任意の温度で、ガスと接触させ得る。収着剤組成物は、室温付近、約３０℃、約４０℃、約５０℃、約６０℃、約７０℃、約８０℃、約９０℃、約１００℃、約１２５℃、約１５０℃、約１７５℃、約２００℃、約２２５℃、約２５０℃、約２７５℃、約３００℃、約３２５℃、約３５０℃、約３７５℃、約４００℃、もしくは４００℃超、またはこれらの任意の２つの値の間およびそれらの値を含む温度で、ガスと接触させ得る。いくつかの実施形態において、収着剤組成物の接触は、約５０℃〜約３５０℃の温度で実施される。ある特定の実施形態において、収着剤組成物とガスとの接触は、約１５０℃〜約２００℃の温度で実施される。
【００４３】
収着剤組成物をＨｇ（ＩＩ）化合物を含むガスと接触させた後、収着剤組成物は、先に記述された任意の微粒子抑制装置で収集し得る。いくつかの実施形態において、方法は、静電集塵法、バグフィルター法、または両方によって、ガスから収着剤組成物を捕捉することをさらに含む。
【００４４】
Ｈｇ（０）の形態の水銀がガス中に存在し得る。このような金属水銀は、本技術分野で知られている種々の触媒、例えば米国特許第７，７７６，７８０号に記述されているようなＩｒおよびＩｒ／Ｐｔ触媒を用いてＨｇ（ＩＩ）に酸化され得る。さらに、金属水銀は、本技術分野で知られている種々の選択的触媒還元（ＳＣＲ）触媒を用いて、Ｃａｏら、Ｅｎｅｒｇｙ＆Ｆｕｅｌｓ  ２００７、２１、１４５〜１５６によって記述されているのと同様の方法で、Ｈｇ（ＩＩ）に酸化され得る。ガス中に存在するＨｇ（０）をＨｇ（ＩＩ）に酸化することによって、Ｈｇ（ＩＩ）を収着可能なＨｇ（Ｉ）に選択的かつ効率的に還元する本収着剤組成物は、追加の水銀をガスから除去し得る。よって、いくつかの実施形態において、方法は、ガス中に存在するＨｇ（０）を酸化することをさらに含む。
【００４５】
収着剤組成物と接触させた後のガス（「処理済みガス」）は、収着剤組成物と接触させる前のガス（「未処理ガス」）よりも、水銀が低濃度になり得る。水銀濃度の減少は、一般に任意の減少となり得る。濃度の低下の例は、約５％、約１０％、約２０％、約３０％、約４０％、約５０％、約６０％、約７０％、約８０％、約９０％、約９５％、約９６％、約９７％、約９８％、約９９％、およびこれらの任意の２つの値の間の範囲でもよい。理想的状態では、減少は１００％となり得る、すなわち、処理済みガスは検出可能な濃度の水銀を含まない。
【００４６】
上記の水銀の除去または減少のための方法は、概してガス状の排流について記述されているが、本明細書に記述された任意の収着剤組成物は、例えば液体などの他の流体から水銀を除去するために使用し得ることを、当業者は理解するであろう。例えば、収着剤組成物は、水または水溶液から、Ｈｇ（ＩＩ）を含む種々の形態の水銀を除去するために使用し得る。
【００４７】
このように概説した本技術は、以下の実施例を参照することによって、より容易に理解されるであろう。実施例は例示のために提供されたものであり、本技術を限定することを意図するものではない。
【実施例１】
【００４８】
オキサレート収着剤組成物の調製
シュウ酸コバルト（ＩＩＩ）カリウム三水和物を、それ以上のシュウ酸コバルト（ＩＩＩ）カリウム三水和物が溶解しなくなるまで水に溶解することにより、シュウ酸コバルト（ＩＩＩ）カリウム三水和物の飽和水溶液を調製する。活性炭（１００ｇ、ＤＡＲＣＯ（登録商標）ＦＧＤ、粉末活性炭素、約３２５メッシュ（約４４μｍ）、Ｎｏｒｉｔ  Ａｍｅｒｉｃａｓ，Ｉｎｃ．，Ｍａｓｈａｌｌ，ＴＸから入手可能）を、この溶液１Ｌに添加する。混合物を室温で２４時間撹拌し、次にろ過して、シュウ酸コバルト（ＩＩＩ）カリウムを収着している湿った活性炭を形成する。湿った物質を真空下で乾燥して残存する水を除去し、乾燥したオキサレート収着剤組成物を秤量することにより、シュウ酸コバルト（ＩＩＩ）カリウムのローディングレベルを算出する。上記の手順で使用するシュウ酸コバルト（ＩＩＩ）カリウムおよび／または活性炭の量を調節することにより、シュウ酸コバルト（ＩＩＩ）カリウムのローディングレベルを変化させ得る。
【実施例２】
【００４９】
オキサレート収着剤組成物の代替的調製
水（２００ｇ）中の、高速で撹拌している活性炭混合物（１００ｇ、ＤＡＲＣＯ（登録商標）ＦＧＤ、粉末活性炭素、約３２５メッシュ）にシュウ酸コバルト（ＩＩＩ）カリウム三水和物（４９．４ｇ、１００ｍｍｏｌ）を添加する。２４時間後、混合物をろ過し、シュウ酸コバルト（ＩＩＩ）カリウムを収着している湿った活性炭を形成する。湿った物質を集め、真空下で乾燥して残存する水を除去し、オキサレート収着剤を秤量することにより、シュウ酸コバルト（ＩＩＩ）カリウムのローディングレベルを算出する。上記の手順で使用するシュウ酸コバルト（ＩＩＩ）カリウムおよび／または活性炭の量を調節することにより、シュウ酸コバルト（ＩＩＩ）カリウムのローディングレベルを変化させ得る。この手順は、他のオキサレート（例えば、シュウ酸、シュウ酸ナトリウム、シュウ酸鉄（ＩＩＩ）など）を使用することにより改変し得る。
【実施例３】
【００５０】
煙道ガスからのＨｇ（Ｉ）の吸収
実施例１または２からのオキサレート収着剤を、約１５０〜２００℃で、およそ１ｌｂ／ＭＭａｃｆの比率で、静電集塵装置またはバグハウスフィルターの上流の煙道ガス中に投入する。Ｔｅｋｒａｎ（登録商標）Ｓｅｒｉｅｓ  ３３００  ｍｅｒｃｕｒｙ  ｍｅａｓｕｒｅｍｅｎｔ  ｓｙｓｔｅｍを使用して水銀をモニターし、オキサレート収着剤が除去する水銀の割合が、対応するオキサレート抜きの収着剤よりも、全体的により多いことを確認する。
【００５１】
等価物
本明細書で例示的に記述された実施形態は、本明細書に具体的な開示はないが、任意の構成要素または構成要素（複数）、限定または限定（複数）がなくても適切に実施し得る。よって、例えば、用語「含む（ｃｏｍｐｒｉｓｉｎｇ）」、「含む（ｉｎｃｌｕｄｉｎｇ）」、「含む（ｃｏｎｔａｉｎｉｎｇ）」などは、拡張的かつ非限定的に解釈すべきである。加えて、本明細書で用いられる用語および表現は、限定ではなく、記述のための語句として使用されており、そしてそのような用語および表現の使用には、そこで示されかつ記述された特徴またはその部分のどのような等価物も排除する意図はなく、一方で特許請求された技術の範囲内において種々の変更が可能であることが認識される。さらに、用語「から本質的になる（ｃｏｎｓｉｓｔｉｎｇ  ｅｓｓｅｎｔｉａｌｌｙ  ｏｆ）」は、具体的に列挙された構成要素および特許請求された技術の基本的および新規な特徴に実質的に影響を与えない追加の構成要素を含むと理解されるであろう。用語「からなる（ｃｏｎｓｉｓｔｉｎｇ  ｏｆ）」は、特定されていない任意の構成要素を除外する。
【００５２】
本開示は、本出願に記述された特定の実施形態によって限定されず、それらは種々の態様の例示を意図している。当業者には明らかなように、開示の趣旨および範囲から逸脱することなく、多くの変更および変形を行うことが可能である。本明細書において列挙されたものに加えて、開示の範囲内の機能的に等価な組成物、装置および方法が、上記の記述から当業者には明らかであろう。そのような変更および変形は、添付の特許請求の範囲の範囲内に入ることを意図している。本開示は、特許請求の範囲に権利付与される等価範囲の全てに加えて、添付の特許請求の範囲の用語によってのみ限定される。本開示は、特定の方法、試薬、化合物  組成物または生物系に限定されず、それらは当然に異なり得ると理解すべきである。また、本明細書における用語は、特定の実施形態を記述するためのみ使用され、限定を意図するものではないことも理解されるべきである。
【００５３】
さらに、開示の特徴または態様がマーカッシュグループによって記述されている場合、それによって開示がマーカッシュグループの任意の個々のメンバーまたはメンバーのサブグループによっても記述されていることを、当業者は理解するであろう。
【００５４】
当業者によって理解されようが、任意および全ての目的のために、特に記述の提供に関して、本明細書で開示される全ての範囲は、任意のおよび全ての可能なサブレンジならびにそれらのサブレンジの組み合わせをも包含する。列挙された任意の範囲は、その範囲を少なくとも２分の１、３分の１、４分の１、５分の１、１０分の１などに等しく分割することを十分に記述し、かつ実施可能にしているものと容易に認識できる。非限定的な例として、本明細書で論じる各範囲は、下部３分の１、中部３分の１、上部３分の１などにたやすく分割し得る。当業者には同様に容易に理解できるであろう通り、「まで（ｕｐ  ｔｏ）」、「少なくとも（ａｔ  ｌｅａｓｔ）」「超える（ｇｒｅａｔｅｒ  ｔｈａｎ）」、「未満（ｌｅｓｓ  ｔｈａｎ）」などの言葉は、列挙された数字を含み、かつ上記したようにその後にサブレンジに分割できる範囲も指す。最後に、当業者には理解できるであろう通り、範囲は個々の数字それぞれを含む。
【００５５】
ある特定の実施形態が例示および記述されているが、下記の特許請求の範囲に規定されているようなより広い態様の技術から逸脱することなく、当技術分野の通常の技術に従ってそれらを変更および改変し得ることを理解されたい。